(57)【特許請求の範囲】
【請求項１】
セラミックス基材と、
前記セラミックス基材の表面に、先端部が間隔を空けて互いに対向するように配置された少なくとも一対の放電電極と、
前記放電電極の各々に電気的に接続された外部電極と、
一対の前記放電電極の先端部の間に配置された放電補助電極とを備えるサージ保護デバイスであって、
前記放電補助電極は、結晶化ガラス、および、該結晶化ガラス中に互いに離間した状態で分散された導体粉を含有することを特徴とする、サージ保護デバイス。
【請求項２】
前記放電補助電極内に前記結晶化ガラスを０．１〜９０ｖｏｌ％含有する、請求項１に記載のサージ保護デバイス。
【請求項３】
前記結晶化ガラスは、Ｌｉ、Ｂａ、Ｓｒ、ＣａおよびＴｉからなる群から選択される少なくとも１種の元素を含む、請求項１または２に記載のサージ保護デバイス。
【請求項４】
積層された複数の前記セラミックス基材を備え、
隣接する前記セラミックス基材の間の一部に空洞部が設けられており、
前記放電電極の先端が前記空洞部内に露出している、
請求項１〜３のいずれか１項に記載のサージ保護デバイス。
【請求項５】
請求項１〜４のいずれか１項に記載のサージ保護デバイスの製造方法であって、
導体粉と、前記導体粉の焼結開始温度よりも低い温度で軟化および結晶化して前記結晶化ガラスとなる成分からなるガラス原料とを含む混合物を、前記導体粉の焼結開始温度よりも低い温度で焼成することにより、前記放電補助電極を形成する工程を含む、サージ保護デバイスの製造方法。
【請求項６】
前記混合物を前記導体粉の焼結開始温度よりも低い温度で焼成した後に、さらに前記導体粉の焼結開始温度以上の温度で焼成する、請求項５に記載のサージ保護デバイスの製造方法。
【請求項７】
前記導体粉および前記ガラス原料の総量に対して、前記ガラス原料の割合が０．１〜９０ｖｏｌ％である、請求項５または６に記載のサージ保護デバイスの製造方法。
【請求項８】
前記ガラス原料は、Ｌｉ、Ｂａ、Ｓｒ、ＣａおよびＴｉからなる群から選択される少なくとも１種の元素を含む、請求項５〜７のいずれか１項に記載のサージ保護デバイスの製造方法。
【請求項９】
請求項１〜４のいずれか１項に記載のサージ保護デバイスを含む電子部品。
【発明の詳細な説明】
【技術分野】
【０００１】
本発明は、サージ保護デバイス、その製造方法、および、それを含む電子部品に関する。
【背景技術】
【０００２】
ＥＳＤ（Ｅｌｅｃｔｒｏ−Ｓｔａｔｉｃ  Ｄｉｓｃｈａｒｇｅ；静電気放電）とは、帯電した導電性の物体（人体等）が、他の導電性の物体（電子機器等）に接触、あるいは充分接近したときに、激しい放電が発生する現象である。ＥＳＤにより電子機器の損傷や誤作動などの問題が発生する。これを防ぐためには、放電時に発生する過大な電圧が電子機器の回路に加わらないようにする必要がある。このような用途に使用されるのがサージ保護デバイスであり、サージ吸収素子やサージアブソーバとも呼ばれている。【０００３】
サージ保護デバイスは、例えば回路の信号線路とグランド（接地）との間に配置する。サージ保護デバイスは、一対の放電電極を離間して対向させた構造であるので、通常の使用状態では高い抵抗を持っており、信号がグランド側に流れることはない。これに対し、例えば携帯電話等のアンテナから静電気が加わる場合のように、過大な電圧が加わると、サージ保護デバイスの放電電極間で放電が起こり、静電気をグランド側に導くことができる。これにより、サージ保護デバイスよりも後段の回路には、静電気による電圧が印加されず、回路を保護することができる。【０００４】
例えば、図１に示すサージ保護デバイスは、セラミックス基材１の積層体の内部に空洞部２を有し、空洞部２の内周面に放電補助電極４を有し、放電補助電極４に接する一対の放電電極３１と、セラミックス基材１の表面に形成され放電電極３１に接続された外部電極３２とを備えている。【０００５】
このようなサージ保護デバイスは、例えば、特許文献１（国際公開第２００８／１４６５１４号）、特許文献２（特開２０１０−１２９３２０号公報）に開示されており、放電電極４間で絶縁破壊を起こす電圧が印加されると、空洞部２内において放電電極４間で放電が起こり、その放電により過剰な電圧をグランドへ導き、後段の回路を保護することができる。
【先行技術文献】
【特許文献】
【０００６】
【特許文献１】国際公開第２００８／１４６５１４号
【特許文献２】特開２０１０−１２９３２０号公報
【発明の概要】
【発明が解決しようとする課題】
【０００７】
従来の放電補助電極では、導体粉のセラミックス基材に対する固着力が弱く、ＥＳＤの衝撃によって導体粉が飛散したり融解したりすることがあり、サージ保護特性（放電特性）が安定しなかった。【０００８】
ガラスを配合したセラミックス基材の所定箇所に導体粉を含むペーストを印刷して、ガラスの軟化点および結晶化温度以上まで加熱することで、ガラスが繋ぎの役割を果たし、導体粉のセラミックス基材に対する固着力は向上する。しかし、結晶化温度が導体粉の焼結温度以上であるガラスを用いた場合、ガラス中に導体成分が拡散してしまったり、導体粉の焼結に伴うネッキング（導体粉同士の部分的接合）を促進したりするため、サージ保護デバイスとしての信頼性が低下してしまう。【０００９】
本発明は、上記課題に鑑みてなされたものであり、安定的にＥＳＤ等のサージから電子部品等を保護することのできる信頼性の高いサージ保護デバイスを提供することを目的とする。
【課題を解決するための手段】
【００１０】
本発明は、セラミックス基材と、
前記セラミックス基材の表面に、先端部が間隔を空けて互いに対向するように配置された少なくとも一対の放電電極と、
前記放電電極の各々に電気的に接続された外部電極と、
一対の前記放電電極の先端部の間に配置された放電補助電極とを備えるサージ保護デバイスであって、
前記放電補助電極は、結晶化ガラス、および、該結晶化ガラス中に互いに離間した状態で分散された導体粉を含有することを特徴とする、サージ保護デバイスである。【００１１】
前記放電補助電極内に前記結晶化ガラスを０．１〜９０ｖｏｌ％含有することが好ましい。【００１２】
前記結晶化ガラスは、Ｌｉ、Ｂａ、Ｓｒ、ＣａおよびＴｉからなる群から選択される少なくとも１種の元素を含むことが好ましい。【００１３】
上記のサージ保護デバイスは、
積層された複数の前記セラミックス基材を備え、
隣接する前記セラミックス基材の間の一部に空洞部が設けられており、
前記放電電極の先端が前記空洞部内に露出していることが好ましい。【００１４】
また、本発明は、上記のサージ保護デバイスの製造方法であって、
導体粉と、前記導体粉の焼結開始温度よりも低い温度で軟化および結晶化して前記結晶化ガラスとなる成分からなるガラス原料とを含む混合物を、前記導体粉の焼結開始温度よりも低い温度で焼成することにより、前記放電補助電極を形成する工程を含む、サージ保護デバイスの製造方法にも関する。【００１５】
前記セラミック基材の焼結温度が前記導体粉の焼結開始温度よりも高い場合、前記混合物を前記導体粉の焼結開始温度よりも低い温度で焼成した後に、さらに前記導体粉の焼結開始温度以上の温度で焼成することが好ましい。【００１６】
前記導体粉および前記ガラス原料の総量に対して、前記ガラス原料の割合が０．１〜９０ｖｏｌ％であることが好ましい。【００１７】
前記ガラス原料は、Ｌｉ、Ｂａ、Ｓｒ、ＣａおよびＴｉからなる群から選択される少なくとも１種の元素を含むことが好ましい。【００１８】
また、本発明は、上記のサージ保護デバイスを含む電子部品にも関する。
【発明の効果】
【００１９】
本発明によれば、安定的にＥＳＤ等のサージから電子部品等を保護することのできる信頼性の高いサージ保護デバイスを提供することができる。
【図面の簡単な説明】
【００２０】
【図１】サージ保護デバイスの装置構成を説明するための断面概略図である。
【図２】サージ保護デバイスの放電補助電極の形成過程を説明するための断面概略図である。
【図３】実施形態２のサージ保護デバイスの装置構成を説明するための断面概略図である。
【発明を実施するための形態】
【００２１】
＜サージ保護デバイス＞
本発明のサージ保護デバイスは、
セラミックス基材と、
前記セラミックス基材の表面に、先端部が間隔を空けて互いに対向するように配置された少なくとも一対の放電電極と、
前記放電電極の各々に電気的に接続された外部電極と、
一対の前記放電電極の先端部の間に配置された放電補助電極とを備える。
【００２２】
「セラミックス基材」とは、電子部品等に使用されるセラミックス材料からなる部材であり、例えばセラミックス材料からなる板状の部材（基板）である。セラミックス材料としては、特に限定されないが、例えば、Ｆｅ、ＺｎおよびＣｕを主成分とするセラミックス材料や、Ｂａ、ＡｌおよびＳｉを主成分とするセラミックス材料（ＢＡＳ）、フォレステライトにガラスを加えたもの、ＣａＺｒＯ３にガラスを加えたもの、ＢａＴｉＯ３が挙げられる。放電電極や外部電極等と同時焼成できるように、比較的低温、例えば、１０５０℃以下で焼成可能なＬＴＣＣ（低温焼成セラミックス：Low  Temperature  Co-fired  Ceramics）を用いることが好ましい。ＬＴＣＣとしては、例えば、ＢＡＳや、フェライト、アルミナとホウケイ酸系ガラスとを混合したガラスセラミックスなどが挙げられる。
【００２３】
「放電電極」は、ＥＳＤ等のサージが発生した際に、一対の放電電極間に放電を発生させるための電極である。サージが発生したとき以外は、放電電極間は電気的に遮断されている。
【００２４】
「外部電極」は、放電電極と外部との電気的な接続を行うための電極である。このため、外部電極は、通常、放電電極の各々に電気的に接続され、その少なくとも一部がセラミックス基材から構成される単層または多層基板の表面に露出するように形成される。
【００２５】
放電電極および外部電極の材料は、特に限定されないが、例えば、Ａｇ、Ｃｕ、Ｐｄ、Ｐｔ、Ａｌ、Ｎｉ、Ｗ、Ａｕ、Ｓｎまたは、これらの組合せを含む材料が挙げられる。好ましくは、Ａｇ、Ｃｕ、Ｎｉ、Ｓｎである。
【００２６】
「放電補助電極」とは、対向する一対の放電電極間の放電を誘導するための部材であり、結晶化ガラス、および、該結晶化ガラス中に互いに離間した状態で分散された導体粉を含有する。例えば、後述の放電補助電極の構成原料（導体粉とガラス原料とを含む混合物）を焼成することによって得られる構成部分である。
【００２７】
「導体粉」とは、導体材料からなる粉体である。導体材料としては、Ａｇ、Ｃｕ、Ｐｄ、Ｐｔ、Ａｌ、Ｎｉ、Ｗ、Ｓｎまたは、これらの組合せを含む材料が挙げられ、好ましくは、Ａｇ、Ｃｕ、Ａｌである。サージが発生したとき以外の放電電極間の電気的遮断性を向上させる観点からは、導体材料からなるコアと、その表面の少なくとも一部を覆うコアと同種または異種の導体材料の酸化物やセラミック成分などからなるコーティング層とを有するコーティングされた粉体を用いることが好ましい。
【００２８】
「結晶化ガラス」とは、ガラス中の一部に結晶粒子を含むものである。後述するように、結晶化ガラスは、通常、ガラスを加熱（焼成）することにより軟化させた後、軟化したガラスの一部に結晶が析出することにより得られるものである。
【００２９】
サージ保護デバイス（最終製品）の放電補助電極中に含まれる結晶化ガラスの割合は、好ましくは０．１〜９０ｖｏｌ％であり、より好ましくは５〜８０ｖｏｌ％である。０．１〜９０ｖｏｌ％の範囲において、サージ保護機能が得られ、５〜８０ｖｏｌ％の範囲において、さらに望ましいサージ保護機能が得られる。ガラスの量が少なすぎれば放電補助電極内での導体粉の固着効果が得られず、多すぎれば導体粉が疎な状態となり良好なサージ保護機能が得られない。
【００３０】
結晶化ガラスの組成は、特に限定されないが、例えば、Ｓｉ−Ｌｉ−Ｂａ−Ｓｒ−Ｃａ−Ｔｉ−Ａｌ系等が挙げられ、Ｌｉ、Ｂａ、Ｓｒ、ＣａおよびＴｉからなる群から選択される少なくとも１種の元素を含むことが好ましい。
【００３１】
＜サージ保護デバイスの製造方法＞
上記サージ保護デバイスの製造方法は、基本的に、導体粉とガラス原料とを含む混合物（放電補助電極の構成原料）を、導体粉の焼結開始温度よりも低い温度で焼成することにより、放電補助電極を形成する工程を含む。
【００３２】
なお、セラミック基材の焼結温度が前記導体粉の焼結開始温度よりも高い場合、導体粉とガラス原料とを含む混合物を導体粉の焼結開始温度よりも低い温度で焼成した後、さらに導体粉の焼結開始温度以上の温度で焼成することが好ましい。これにより、セラミック基材が焼結し、機械的強度が向上するからである。
【００３３】
「ガラス原料」は、導体粉の焼結開始温度よりも低い温度で軟化および結晶化して結晶化ガラスとなる成分からなる。ガラス原料の軟化点（例えば、示差熱分析法により測定した軟化点）および結晶化開始温度（例えば、示差熱分析法により測定した結晶化開始温度）は、放電補助電極の材料として用いる導体粉の焼結開始温度（例えば、熱機械分析法により測定した焼結開始温度）未満であることが好ましく、焼結開始温度より５０℃以上低いことがより好ましい。
【００３４】
ガラス原料としては、例えば、導体粉の焼結開始温度よりも低い温度で軟化および結晶化するガラスが挙げられる。このようなガラスは、Ｌｉ、Ｂａ、Ｓｒ、ＣａおよびＴｉからなる群から選択される少なくとも１種の元素を含むことが好ましい。例えば、Ｓｉ、Ｌｉ、Ｂａ、Ｓｒ、Ｃａ、ＴｉおよびＡｌを主成分とするガラスが挙げられる。それ以外にも、ＰｂやＢｉ、Ｂ、Ｚｎ、Ｓｎ、各種アルカリ金属、各種アルカリ土類金属、各種遷移金属などの元素を含むガラスや、それらのガラスの混合物を用いてもよい。ガラス原料となるガラスは、例えば、ガラスフリットなどのガラスの粉末の形態で使用される。
【００３５】
また、ガラス原料には、ガラスの粉末等だけでなく、焼成中にガラス転移し、導体粉の焼結開始温度よりも低い温度で軟化および結晶化してガラスになる成分も含まれる。ガラス原料となる成分としては、例えば、上述のガラス中に含まれる各元素の酸化物（Ｓｉの酸化物であるシリカなど）が挙げられる。なお、放電補助電極を形成する箇所に、各成分の混合粉末を添加してもよく、各成分の粉末を個別に添加してもよい。
【００３６】
導体粉としては、上述の導体粉と同様のものを用いることができる。
導体粉およびガラス原料の総量に対するガラス原料の割合は、好ましくは０．１〜９０ｖｏｌ％であり、より好ましくは５〜８０ｖｏｌ％である。０．１〜９０ｖｏｌ％の範囲において、サージ保護機能が得られ、５〜８０ｖｏｌ％の範囲において、さらに望ましいサージ保護機能が得られる。ガラスの量が少なすぎれば放電補助電極内での導体粉の固着効果が得られず、多すぎれば導体粉が疎な状態となり良好なサージ保護機能が得られない。
【００３７】
以下、本発明のサージ保護デバイスの放電補助電極の形成過程について、図２を参照して説明する。
【００３８】
図２（ａ）は、導体粉４０と、ガラスフリット５０とを含む混合物の焼成前の状態を示す。図２（ａ）に示されるように、焼成前は導体粉４０同士が接触している場合がある。
【００３９】
図２（ａ）に示される状態の混合物は、焼成時の加熱により、まず、（導体粉４０の焼結開始温度よりも低い温度である）ガラスの軟化点（例えば、示差熱分析法により測定される軟化点）まで温度が上昇すると、ガラスフリット５０が軟化し、導体粉４０の間に入り込む。これにより、導体粉４０は互いに離間した状態でガラス５１中に分散した状態となる（図２（ｂ））。
【００４０】
さらに、温度が上昇し、（導体粉４０の焼結開始温度よりも低い温度である）ガラス５１の結晶化開始温度（例えば、示差熱分析法により測定される結晶化開始温度）まで達すると、図２（ｃ）に示されるように、ガラスの結晶化が始まり、ガラス中に結晶５２が析出して、ガラス（結晶化ガラス）は流動性を失い硬化する。なお、ここでは、一旦、結晶の核生成速度が最大になる温度に保持した後、結晶成長速度が最大となる温度まで加熱することが好ましい。
【００４１】
その後、さらに加熱を続け、導体粉４０の焼結開始温度（例えば、熱機械分析法により測定される焼結開始温度）以上の温度で焼成することにより、図２（ｄ）に示されるように、導体粉４０が焼結した導体粉４１となる。このとき、導体粉４０，４１の周りは硬化した結晶化ガラスに覆われているため、導体粉の拡散やネッキングが起こることがない。このようにして、結晶化ガラス、および、該結晶化ガラス中に互いに離間した状態で分散された導体粉を含有する放電補助電極が形成される。
【００４２】
なお、通常は、焼成工程の最後にセラミックスの焼結が行われ、これにより、サージ保護デバイスの最終製品を得ることができる。
【００４３】
また、焼成は、通常のセラミックス多層基板の焼成と同様に、大気雰囲気中で行ってもよく、耐還元性のセラミックス材料や酸化しやすい電極材料の場合には、Ｎ２雰囲気で行ってもよい。また、焼成に使用する鞘は、密閉された鞘でもよいし、開放された鞘でもよい。
【００４４】
以下、本発明のサージ保護デバイスの装置構成の実施形態について、図面を参照して説明する。なお、本発明の図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００４５】
＜実施の形態１＞
本実施形態のサージ保護デバイスでは、複数のセラミックス基材の積層体によって構成されるセラミックス多層基板の内部（隣接するセラミックス基材の間の一部）に空洞部が設けられており、放電電極の先端が前記空洞部内に露出している。図１を参照して、本実施形態のサージ保護デバイスは、具体的には、セラミックス基材１の積層体の内部（隣接するセラミックス基材１の間の一部）に空洞部２を有し、空洞部２の内周面に放電補助電極４を有し、放電補助電極４に接する一対の放電電極３１と、セラミックス基材１の表面に形成された外部電極３２、放電電極３１に接続された外部電極３２とを備えている。
【００４６】
このような空洞部を設けることで、空洞部内での放電補助電極の表面にそった放電（沿面放電）が起き、ＥＳＤ等のサージ発生に対する応答性が向上する。また、空洞部を設けずにセラミックス多層基板の内部での放電補助電極に沿った放電（内部放電）を行った場合は、負荷が導体粉に集中し、導体粉の構造が破壊され、導体粉同士が結合したりすることで、放電補助電極を介したショートが発生する恐れがあるが、空洞部を設けることで空洞部内の気中放電により導体粉にかかる負荷が軽減され、サージ保護特性（放電特性）が安定化する。
【００４７】
空洞部２の形成方法としては、例えば、樹脂ペーストを、放電補助電極および放電電極を形成するための原料ペーストが塗布されたセラミックス基材の表面上の所定の範囲に塗布し、さらにセラミックス基材を積層する。これにより、焼成時に、樹脂ペーストが消失して、隣接するセラミックス基材の間に空洞部が形成される。なお、樹脂ペーストの代わりに、例えば、カーボンなどの焼成で消失する材料を用いてもよい。また、樹脂ペーストなどを印刷などにより塗布する代わりに、樹脂フィルムなどをセラミックス基材上の所定の位置に貼り付けることで、焼成時に空洞部が形成されるようにしてもよい。
【００４８】
＜実施の形態２＞
本実施形態のサージ保護デバイスでは、単層のセラミックス基材の一方の主面上に放電電極や放電補助電極が形成されている。具体的には、図３に示すように、セラミックス基材１と、セラミックス基材１の表面に形成された、先端部が間隔を空けて互いに対向するように配置された一対の放電電極３１とを備え、一対の放電電極３１の間に配置された放電補助電極４を備えている。また、セラミックス基材１の両端部には、放電電極３１の各々に電気的に接続された外部電極３２を備えている。
【００４９】
このような本実施形態のサージ保護デバイスは、実施形態１のように空洞部を設けなくとも、表面に露出した部分において放電電極間にサージ発生時の放電が起こるようになっている。このようなサージ保護デバイスにおいても、結晶化ガラス、および、該結晶化ガラス中に互いに離間した状態で分散された導体粉を含有する放電補助電極により、上述の本発明の効果を得ることができる。
【実施例】
【００５０】
（実施例１）
（１）セラミックス基材、電極材料の準備
セラミックス基材の材料としては、Ｆｅ、ＺｎおよびＣｕを主成分とするセラミックス材料を用いた。各素材所定の組成（Ｆｅ：Ｚｎ：Ｃｕ＝７：２：１）になるように調合、混合し、８００〜１０００℃で仮焼した。得られた仮焼粉末をジルコニアボールミルで１２時間粉砕し、セラミックス粉末を得た。このセラミックス粉末に、トルエン、エキネンなどの有機溶媒を加え混合した。さらにバインダー、可塑剤を加え混合しスラリーを得た。このようにして得られたスラリーをドクターブレード法により成形し、厚さ５０μｍのセラミックスグリーンシートを得た。【００５１】
また、放電電極を形成するための電極ペーストを作製した。平均粒径約２μｍのＡｇ粉８０ｗｔ％とエチルセルロース等からなるバインダー樹脂に溶剤を添加し、３本ロールで撹拌、混合することで電極ペーストを得る。なお、本明細書において、平均粒径とは、マイクロトラックによる粒度分布測定から求めた中心粒径（Ｄ５０）を意味する。【００５２】
また、放電補助電極を形成するための混合ペーストを調製した。まず、平均粒径約２μｍのＡｌ２Ｏ３で被覆されたＡｇ粉（コートＡｇ粉）と、平均粒径約１μｍのＳｉ、Ｌｉ、Ｂａ、Ｓｒ、Ｃａ、Ｔｉ、Ａｌを主成分とするガラス粉末（示差熱分析法で測定した軟化点は５６０℃、示差熱分析法で測定した結晶化開始温度は５９０℃）を所定の割合で調合した。バインダー樹脂と溶剤を添加し３本ロールで撹拌、混合することで、放電補助電極を形成するための混合ペーストを得た。ここで、混合ペースト中において、バインダー樹脂と溶剤の合計比率を２０ｗｔ％とし、コートＡｇ粉とガラス粉末の合計比率を８０ｗｔ％とした。【００５３】
なお、熱機械分析法で測定されたコートＡｇ粉の焼結開始温度は、７３０℃であった。
空洞部を形成する樹脂ペーストも同様の方法にて作製する。樹脂ペーストは、樹脂と溶剤のみからなる。樹脂材料には焼成時に分解、消失する樹脂を用いる。例えば、ＰＥＴ、ポリプロピレン、アクリル樹脂などである。【００５４】
（２）スクリーン印刷による放電電極、放電補助電極、樹脂ペーストの塗布
まず、セラミックスグリーンシ−トの一方の主面上の中央部に、所定の長さの放電補助電極の原料ペーストを塗布する。その上に、放電ギャップとなる間隔を空けて互いに対向する一対の放電電極が形成され、両方の放電電極の先端部が、その下の放電補助電極と部分的に接触するように、放電電極の原料ペーストを塗布する。放電電極の幅が１００μｍ、放電ギャップ幅（対向する放電電極の先端部の間隔）が３０μｍとなるように、塗布する範囲を調整した。さらに、その上の、放電補助電極と同程度の大きさの空洞部が形成されるような所定の範囲に、樹脂ペーストを塗布した。【００５５】
（３）積層、圧着
通常のセラミックス多層基板と同様に、セラミックスグリーンシート（セラミックス基材）を積層し、圧着する。積層体の厚みは０．３ｍｍであり、その中央に、放電電極の対向部、空洞部が配置されるように積層した。【００５６】
（４）カット
ＬＣフィルタのようなチップタイプの電子部品と同様に、マイクロカッタでカットして、各チップにわける。ここでは、１．０ｍｍ×０．５ｍｍになるようにカットした。【００５７】
（５）焼成
通常のセラミックス多層基板と同様に、大気雰囲気中で焼成した。【００５８】
（６）外部電極塗布、焼き付け
焼成後、端面に電極ペーストを塗布し、焼き付けることで外部電極を形成する。【００５９】
（７）めっき
ＬＣフィルタのようなチップタイプの電子部品と同様に、外部電極上に電解Ｎｉ−Ｓｎめっきを行う。【００６０】
以上のようにして、図２（ｄ）に示すような構成を有する放電補助電極を備えたサージ保護デバイスを製造した。【００６１】
（比較例１）
比較例１として、実施例１の「（１）セラミックス材料、電極材料の準備」において、「平均粒径約１μｍのＳｉ、Ｌｉ、Ｂａ、Ｓｒ、Ｃａ、Ｔｉ、Ａｌを中心とした低軟化点の結晶化ガラス粉末」を「平均粒径約１μｍのＳｉ、Ａｌ、Ｂを中心とした高軟化点のガラス粉末」に変更した以外は、実施例１と同様にして、サージ保護デバイスを製造した。尚、平均粒径約１μｍのＳｉ、Ａｌ、Ｂを中心とした高軟化点のガラス粉末の軟化点（示差熱分析法で測定）は８２０℃である。【００６２】
（試験例１）
実施例１および比較例１で得たサージ保護デバイスについて、サージの一種であるＥＳＤに対する保護性能の試験を行った。具体的には、実施例１および比較例１の各々について３０個のサージ保護デバイスを用意し、それらの各々に対してＥＳＤ印加を１００回ずつおこない、ピーク電圧を測定した。なお、ＥＳＤ印加とは、具体的には、静電気放電イミュニティ試験（レベル４）のことであり、ＩＥＣ６１０００−４−２で定められた方法で実施した。実施例１と比較例１のそれぞれについて、ＥＳＤの総印加回数は３０００回であり、３０００回のピーク電圧測定値の平均値（Ave）および標準偏差（σ）を求めた。その結果を表１に示す。【００６３】
【表１】
0005884949.tif 000002
【００６４】
表１に示されるように、実施例１のサージ保護デバイスにおいては、比較例１よりもσが有意に小さくなっている。したがって、本発明のサージ保護デバイスは、ＥＳＤ印加を繰り返したときのピーク電圧のバラツキが抑えられ、ＥＳＤ（サージ）保護特性が安定した信頼性の高いものであることが分かる。
【符号の説明】
【００６５】
１  セラミックス基材、２  空洞部、３１  放電電極、３２  外部電極、４  放電補助電極、４０  導体粉、４１  焼結した導体粉、５０  ガラスフリット、５１  ガラス、５２  結晶。
【図１】
0005884949.tif 000003
【図２】
0005884949.tif 000004
【図３】
0005884949.tif 000005